(57)【要約】【課題】建築仕上げ塗材にクラックを生じさせず、目地処理工程を簡易に行え、また、建築仕上げ材の意匠表現を損なわない方法の提供。【解決手段】壁下地材に紙不織布を貼り、合成樹脂エマルジョン系仕上げ塗材を塗布する内装仕上げ方法であり、下地材が、２〜６ｍｍの面取り処理された下地材であり、突き合わせた下地材の目地部にパテを埋め、壁の面全体に紙不織布を貼り、その上に仕上げ塗材を塗布する内装仕上げ方法で、経時クラックが発生することがなく、工程数、時間を削減できる、下地取りつけの作業者の技量によらず、建築仕上げ材の仕上がりが下地目地部の影響を受けない。【選択図】図１
2008088750.tif 000002
【特許請求の範囲】
【請求項１】
壁下地材に紙不織布を貼り、合成樹脂エマルジョン系仕上げ塗材を塗布する内装仕上げ方法。
【請求項２】
請求項１記載の下地材が、２〜６ｍｍの面取り処理された下地材であり、突き合わせた下地材の目地部にパテを埋め、壁の面全体に紙不織布を貼り、その上に仕上げ塗材を塗布する内装仕上げ方法。
【発明の詳細な説明】
【技術分野】
【０００１】
本発明は、経時クラックを抑え、平滑な仕上げでも下地処理の影響がでない内装仕上げ方法に関するものである。
【背景技術】
【０００２】
現在、内装仕上げは壁紙、塗料、塗材があり、施工が容易という点、コストで壁紙が相当な割合を占めている。この中で、塗材は意匠性が高く、意匠を重視する分野で採用されいる。この塗材は主に、合成樹脂エマルジョン系仕上げ塗材（ＪＩＳ  Ａ６９０９に規定する内装薄塗材Ｅ、内装厚塗材Ｅ等）で、内装壁に仕上げを施す場合、下地材の主たるものは石膏ボードであり、塗材の意匠性、高級性から塗膜のクラックは、壁紙とは比較にならない程、忌避されている。この内、経時塗膜クラックは下地材同士の突き合わせの目地部が殆どであり、この下地材の寸法変化を含め、種々動きにおいても、仕上げ塗材のクラック、段差を抑えるため、目地処理が行われる。この目地処理には、巾方向に４０〜６０ｍｍ、厚さ方向０．６〜１．９ｍｍテーパーをがあるテーパーエッジ石膏ボートの目地処理として、テーパー内で硬化型ジョイントセメントパテ下塗り、ジョイントテープ（ガラス繊維）張り、約１５０ｍｍにわたっての硬化型ジョイントセメント中塗り、約３００ｍｍにわたっての乾燥型エマルションパテ２〜４回（石膏ボードの不陸、目地痩せの程度による）上塗り、サンドペーパーがけ（パテの凸部を削り、平滑にする）や２〜６ｍｍの面取り処理が施されたベベルエッジ石膏ボードに硬化型ジョイントセメントパテ下塗り、ジョイントテープ（ガラス繊維）張り、ジョイントテープを一部被って両側に約２５０ｍｍ巾乾燥型エマルジョンパテ中塗り、目地を中心に約５００ｍｍ巾で、乾燥型エマルションパテ上塗り、サンドペーパーがけ（パテの凸部を削り、平滑にする）が一般的である。この目地処理の目的は前記、下地の動きに対してのものの他、上塗り仕上げ材の仕上がりレベルを上げるためのものであり、前者では、テーパーによる巾方向の処理、後者はジョイントテープの厚さを吸収するための処理が含まれ、これらは目地処理の経験に依存し、工数、労力も、全工程に占める割合も少なくなかった。
【０００３】
パルプスラリーを製紙用織物に供給して基礎紙質を形成し、その湿紙上に木材チップを供給して表面紙質を形成した三層構造を有し、基礎紙質の裏面を平滑になした抄合せ紙からなる凹凸模様形成用下地壁紙とこれを壁に貼り塗料を塗布して凹凸模様を形成する方法が開示されている。（特許文献１）
【０００４】
簡単な構成にして製造が容易であり、施工に際しオープンタイムが不要であり、施工時の寸法安定性やペンキ等による塗装性に優れ、しかも防炎性やリフォーム時の剥離性についても優れ、さらに新たな着色効果を備えた内装仕上げを実現することができる内装材およびこれを使用する内装仕上げ方法として、芯成分を結晶性ポリプロピレンとし、鞘成分を芯成分より低融点のポリエチレンとするノンハロゲン難燃ポリオレフィン系芯鞘型複合繊維からなるウエブより製造した不織布（またはフェルト）からなり、前記不織布（またはフェルト）の目付量を４０ｇ〜２００ｇ／ｍ２とし、厚みを０．３〜３ｍｍとした構成とすることが開示されている。（特許文献２）
【０００５】
これらは壁紙としての使い方で、塗料を塗布するが、壁紙のエンボス或いは化粧を活かすもので、エンボスは下地の凹凸を目立たなくし、かつそのものが意匠となる。本発明は、意匠は建築仕上げ材のみで奏するもので、建築仕上げ材の層構造（実際は表面）にクラックを発生させず、また  建築仕上げ材の意匠を十分に引き出す層構造或いは方法である。
【特許文献１】特開平２−１６７９５３号公報
【特許文献２】特開２００６−３７２６１号公報
【０００６】
合成樹脂エマルジョン系仕上げ塗材は、塗材の塗布方法で、表面仕上げで、すなわち、吹きつけ、ローラー、鏝等で様々な表面仕上げを行い意匠性を賦与するものである。壁紙は壁紙自体に、すなわち、色柄、エンボスを施されたもので、意匠を奏し、下地、目地の欠点を目立ち難くされている。また、塗料は、主に色柄のみで、塗料自体で、大きく表面形態による意匠を奏するものではなく、下地に処理の助けにより、エンボス的な意匠を奏するものである。
このため、合成樹脂エマルジョン系仕上げ塗材は意匠表現が豊富ではあるものの、下地特に目地部の影響を受け易く、これを避けるために特に、目地部では、クラック抑制と合わせて、従来、非常に、手数のかかる処理を行っていたものの、仕上げでは、まだ、目地のふくらみ等の影響が意匠性の悪さ（目地処理されていることが判る）を解消することができなかった。
【発明の開示】
【発明が解決しようとする課題】
【０００７】
解決しようとする課題は、建築仕上げ塗材にクラックを生じさせず、目地処理工程を簡易に行え、また、建築仕上げ材の意匠表現を損なわない方法である。
【課題を解決するための手段】
【０００８】
請求項１の発明は、壁下地材に紙不織布を貼り、合成樹脂エマルジョン系仕上げ塗材を塗布する内装仕上げ方法であり、経時クラックが発生することがなく、工程数、時間を削減できる。
【０００９】
請求項２の発明は、請求項１記載の下地材が、２〜６ｍｍの面取り処理された下地材であり、突き合わせた下地材の目地部にパテを埋め、壁の面全体に紙不織布を貼り、その上に仕上げ塗材を塗布する内装仕上げ方法であり、経時クラックが発生することがなく、下地取りつけの作業者の技量によらず、建築仕上げ材の仕上がりが下地目地部の影響を受けない。
【発明の効果】
【００１０】
本発明は壁下地材に紙不織布を貼り、合成樹脂エマルジョン系仕上げ塗材を塗布する内装仕上げ方法であり、下地材が、２〜６ｍｍの面取り処理された下地材であり、突き合わせた下地材の目地部にパテを埋め、壁の面全体に紙不織布を貼り、その上に仕上げ塗材を塗布する内装仕上げ方法で、仕上げ塗材の経時クラックが発生せず、また目地処理が建築仕上げ材の仕上がりに影響を及ぼさないという利点がある。
【発明を実施するための最良の形態】
【００１１】
本発明は、下地材の取りつけは柱、間柱等の構造により、さらには建屋構造に依存するものの壁の下地目地部の許容を大きく、さらに、建築仕上げ材の塗布量が少なく、平滑な仕上げでも表面に目地処理跡がでないもので、前記、許容についてはゼロスパン引張試験を評価した。
【００１２】
石膏ボードの２〜６ｍｍの面取り処理はＪＩＳ  Ａ６９０１のべベルエッジのものか、スクェアエッジ品を面取りしたものでもよい。パテは壁の穴埋め用で良い。肉ヤセのない（硬化後減量しない。）ものであれば良い。乾燥後のサンディング処理は仕上げに影響ない程度に行う。
【００１３】
紙不織布は、下地材の突き合わせ目地部を外して合わせ切りして仕上げ塗材を塗布する全面に貼り付ける。この際、糊は通常の澱粉糊や、酢酸ビニルエマルジョン（接着剤）を混ぜたもので良く、特別な要求がなければ、作業性と乾燥性を考えて、配合比率を決める。
【００１４】
紙不織布を貼り上げたあと、仕上げ塗材を塗布する。この際、紙不織布と仕上げ塗材である合成樹脂エマルジョン系仕上げ塗材が相互に影響し合い。紙不織布単独或いは仕上げ塗材単独では得られないゼロスパン引張試験評価が得られる。すなわち、実際に施工したときのクラック耐性が得られる。
【００１５】
紙不織布は仕上げ塗材との相互作用があるものであれば、良いが、壁に貼り合わせるときの作業性、表面平滑性、層間強度等から湿式で、製造されたものが、好ましい。塗材は水系であり、仕上げ塗材が乾燥するまで、また、仕上げ塗材が周囲の環境で受けること、すなわち耐湿性を考慮して、合成樹脂繊維との混抄が好ましい。また、仕上げ塗材との密着性より、ポリエステル繊維との混抄が好ましい。好ましい市販材料として、ルナファーザー（パルプ：ポリエステル繊維＝１：１、１３６ｇ／ｍ２、(株)日本ルナファーザー、商品名）がある。
【００１６】
仕上げ塗材は、ＪＩＳ  Ａ６９０９に規定する内装薄塗材Ｅ、内装厚塗材Ｅ等に相当する合成樹脂エマルジョン系仕上げ塗材であり、合成樹脂エマルジョンが配合され、合成樹脂の固形分比率で、５〜２０％含有し、作業性、意匠性より、骨材、充填剤、顔料等が含まれる。密着性、可撓性等の設計ができることより、アクリル共重合樹脂が適している。
市販の製品として、ジョリパットＪＰ−１００、ジョリパットネオＪＱ−６５０、ＮＥＷシルキーパレットＪＱ−２０、ＪＱ−５５（以上  アイカ工業(株)製品）等がある。
【実施例１】
【００１７】
実施例１として、幅５０ｃｍ高さ１ｍの厚さ９ｍｍ石膏ボードに縦方向端面処理が５ｍｍのＣ面取りされたもの（ベベルエッジ）を石膏ボードをこの端面同士突き合わし、この目地部にパテ（吉野石膏(株)タイガージョイントセメント（粉末）、商品名）をパテへらで埋め、６時間後紙不織布として、ルナファーザーフリーズＮｏ．７４１（日本ルナファーザー(株)製）を縦方向と不織布の縦方向をあわせて、壁紙接着剤（矢沢化学工業(株)ウォールボンド１００、商品名）で貼り、６時間後、仕上げ塗材として、ＮＥＷシルキーパレットＪＱ−５５（アイカ工業（株）製建築仕上げ塗材、商品名）を２．０ｋｇ／ｍ２を平滑仕上げを行い、仕上がり性、目地処理依存性を評価した。なお、ゼロスパン引っ張り試験は、サイズを７０ｍｍ×７０ｍｍ、厚さ９ｍｍで、上記と同じ端面処理し、同様に行い図２の様に試験片を作製し、試験を行った。
【実施例２】
【００１８】
実施例１の石膏ボートを面取り処理のないスクェアエッジとし、目地処理をしない以外実施例１と同じに行い、実施例２とした。
【００１９】
比較例１
実施例１の紙不織布の代わりに不織布で裏打ち処理された塩化ビニル壁紙であるＬＢ−９４０１（リリカラ(株)製）とした以外同じに行い、比較例１とした。
【００２０】
比較例２
実施例１の紙不織布をなくした（糊付けもなし）以外同じに行い、比較例２とした。
【００２１】
比較例３
実施例２の紙不織布をなくした（糊付けもなし）以外同じに行い、比較例３とした。
【００２２】
比較例４
５ｍｍの面取り処理が施されたベベルエッジ石膏ボードに、タイガーGファイバーテープ（吉野石膏(株)製ガラス繊維５０ｍｍ幅、商品名）張り、このテープ巾程度にタイガージョイントセメント(商品名パテと略す)を下塗り（目地の充填、テープ固定）、中塗りとしてパテをテープを被って両側に約２５０ｍｍ巾中塗りし、さらに、目地を中心に約５００ｍｍ巾で、パテ上塗りを行い、一般の目地処理例とし、建築仕上げ塗材として、ＮＥＷシルキーパレットＪＱ−５５（アイカ工業（株）製建築仕上げ塗材、商品名）を２．０ｋｇ／ｍ２を平滑仕上げを行い、仕上がり性、目地処理依存性を評価した。なお、ゼロスパン引っ張り試験は、サイズを７０ｍｍ×７０ｍｍ、厚さ９ｍｍで、上記と同じ端面処理し、同様（試験片上で）に行い図２の様に試験片を作製し、試験を行った。これを比較例４とした。
【００２３】
比較例５
実施例１の紙不織布の代わりにルナファーザーフリーズＮｏ．７０７（日本ルナファーザー(株)製エンボス加工品、商品名）に替え、実施例１と同条件で、建築仕上げ材を塗布したが、ルナファーザーフリーズＮｏ．７０７（商品名）が建築仕上げ材と共に下地材から自然剥離した。建築仕上げ塗材は、壁紙塗料とは異なり、厚塗りや経時湿度やストレスが異なる結果と考えられる。
【００２４】
下地材をなくし、紙不織布および比較例使用材料をＪＩＳＰ８１１３の規格に準じて各特性を計測した。異方特性があるものは縦・横測定し、表２に示す。一部、紙不織布及び類似シートのゼロスパン引っ張り試験の結果を表３に示す。本発明の効果は強度でなく、伸びによる可能性を示している。参考１の紙不織布の引っ張り破断伸び（横）と参考３（ＪＱ−５５）の引っ張り破断伸びより参考４の複合化させたものの方が大きい。一方参考２の塩化ビニル壁紙は参考５の複合化されたものの方が悪く、紙不織布と仕上げ塗材の特異な相互作用が伺えるものである。なお、横を比較したのは実際の施工に対応したものである。
【００２５】
【表１】
2008088750.tif 000003
【００２６】
ゼロスパン引っ張り試験
目地部を中心に図１の様に試験片を作製する。幅は７０ｍｍで、下地材同士は突き合わせのみであり、応力はこれ以外の部分にかかる。条件は実施例、比較例の条件で作成され、建築仕上げ材塗布後２３℃相対湿度５０％環境下１４日静置し、図２の様に万能試験機で、引っ張り速度２ｍｍ／分で引っ張り、亀裂が発生した距離をゼロスパン距離とし、最大荷重の変位を最大変位距離とした。なお、全試験片とも破壊後、各層間で剥離破壊したものはなかった。
【００２７】
耐クラックはゼロスパン２．３以上を○、２．３未満１．８以上を△とし、１．８未満を×とした。
【００２８】
仕上がり性は建築仕上げ材を塗布乾燥後表面外観が良好なものを○、目地または目地処理された跡がわかるものを×とした。
【００２９】
目地処理依存性は下地材の取りつけに依存せずに建築仕上げ材の表面仕上げが良好なものを○、取りつけが良好なときのみに建築仕上げ材の表面仕上げが良好なものに△、取りつけが良くても建築仕上げ材の表面仕上げが悪いものを×とした。
【００３０】
総合評価、耐クラック、仕上がり性、目地処理依存性で×がないものを○、×があるものを×とした。
【００３１】
【表２】
2008088750.tif 000004
【００３２】
表２の材料は、実施例、比較例に使用した材料で、ＪＰ−１００はジョリパットＪＰ−１００（アイカ工業(株)製建築仕上げ塗材、商品名）である。引張強さ、引張り破断伸びはＪＩＳＰ８１１３に準じて、試験、計算を行った。試験片サイズ  幅１５ｍｍ×長さ２５０ｍｍ  チャック間１８０ｍｍ  引張り速度２０ｍｍ／ｍｉｎで行った。
【００３３】
構成は材料単独、組合せの分類を、構成２に具体的内容を記した。
【００３４】
参考３は建築仕上げ塗材の巾を示したもので、実施例比較例で使用したＪＱ−５５は伸びが少ないものと見なせる。
【図面の簡単な説明】
【００３５】
【図１】目地層構成図水平断面
【図２】ゼロスパンテンション試験説明図
【符号の説明】
【００３６】
１    下地材
２    パテ
３    紙不織布
４    仕上げ塗材
５    万能試験機のつまみ部
【図１】
2008088750.tif 000005
【図２】
2008088750.tif 000006